(57)【要約】【課題】成型加工性を維持したまま、生産性を向上することが可能なポリウレタン系結束材組成物を提供することを目的とする。【解決手段】ポリオール成分として、ヒマシ油脂肪酸（ｂ１）と、ヒマシ油及び／又はヒマシ油系変性ポリオール（ｂ２）が含有されている硬化剤を用い、イソシアネート成分としてジフェニルメタンジイソシアネート及び／又はカルボジイミド変性体含有ジフェニルメタンジイソシアネートからなる主剤を使用することによって課題を解決することを見出した。【特許請求の範囲】
【請求項１】
イソシアネート成分を含有する主剤（Ａ）と、ポリオール成分を含有する硬化剤（Ｂ）とからなる中空糸膜モジュールシール材用ポリウレタン樹脂形成性組成物において；
主剤（Ａ）が、ジフェニルメタンジイソシアネート及び／又はカルボジイミド変性体含有ジフェニルメタンジイソシアネート（ａ１）であり、
硬化剤（Ｂ）を構成するポリオール成分として、ヒマシ油脂肪酸（ｂ１）とヒマシ油及び／又はヒマシ油系変性ポリオール（ｂ２）が含有されており、（Ｂ）中の（ｂ１）の含有量が１．５〜６質量％であることを特徴とする中空糸膜モジュール用ポリウレタン樹脂形成性組成物。
【請求項２】
イソシアネート成分を含有する主剤（Ａ）と、ポリオール成分を含有する硬化剤（Ｂ）とからなる中空糸膜モジュールシール材用ポリウレタン樹脂形成性組成物において；
主剤（Ａ）が、ジフェニルメタンジイソシアネート及び／又はカルボジイミド変性体含有ジフェニルメタンジイソシアネート（ａ１）と、活性水素含有化合物（ａ２）から得られるイソシアネート基末端プレポリマーであり、
硬化剤（Ｂ）を構成するポリオール成分として、ヒマシ油脂肪酸（ｂ１）と、ヒマシ油及び／又はヒマシ油系変性ポリオール（ｂ２）が含有されており、（Ｂ）中の（ｂ１）の含有量が１．５〜６質量％であることを特徴とする中空糸膜モジュール用ポリウレタン樹脂形成性組成物。
【請求項３】
触媒の添加なしに、主剤（Ａ）と硬化剤（Ｂ）を混合させて得られるポリウレタン樹脂の２時間後の２２７０ｃｍ−１におけるイソシアネート基基準吸光度と１５９６ｃｍ−１における芳香族二重結合基準吸光度比が０．２５以下である請求項１又は２に記載の浄水器及び小型浄水器用及び医療用中空糸膜モジュール用ポリウレタン樹脂形成性組成物。
【請求項４】
触媒の添加なしに、主剤（Ａ）と硬化剤（Ｂ）を混合させて得られるポリウレタン樹脂の１２時間後の２２７０ｃｍ−１におけるイソシアネート基基準吸光度と１５９６ｃｍ−１における芳香族二重結合基準吸光度比が０．２５以下である請求項１又は２に記載の工業用浄水器用中空糸膜モジュール用ポリウレタン樹脂形成性組成物。
【請求項５】
請求項１から４のうちいずれかに記載の中空糸膜モジュール用ポリウレタン樹脂形成性組成物の製造方法。
【請求項６】
請求項１から４のいずれかに記載のポリウレタン樹脂形成性組成物を硬化して得られる中空糸膜モジュール用のシール材。
【請求項７】
複数の中空糸膜の集束体の端部における中空糸膜相互の隙間が、請求項６に記載のシール材により封止されてなる中空糸膜モジュール。
【発明の詳細な説明】
【技術分野】
【０００１】
本発明は、ポリウレタン樹脂形成性組成物、当該組成物を用いたシール材及び中空糸膜モジュールに関する。
【背景技術】
【０００２】
近年、中空糸を分離膜とした中空糸膜モジュールは、水処理膜などの産業分野、血液処理などの医療分野などに多岐にわたって用いられている。特に家庭用浄水器、工業用浄水器、人工腎臓、人工肺などの用途にあっては、その需要が極めて増大している。その中でも、中空糸膜を集束した端部を接着固定する膜シール材として、常温での可撓性、接着性、及び耐薬品性に優れているポリウレタン樹脂を用いることが、広く知られている。【０００３】
膜シール材を得る方法として、例えば、イソシアネート成分として、ジフェニルメタンジイソシアネート（以下ＭＤＩと記載する）のイソシアネート変性体を用い、ポリオール成分としてアミノアルコールを含有する硬化剤を用いたポリウレタン系シール結束材組成物が提案されている（例えば、特許文献１参照）。しかしながら、当該先行文献記載のポリウレタン形成性組成物を使用して生産性を向上させようとすると、アミノアルコールの使用量を増やす必要がある。しかし、アミノアルコールの使用量を増やすと、得られるポリウレタン樹脂の硬度が高くなったり、ケースとの剥離を生じてしまったり、ケースが変形してしまう等の問題が生じてしまう。また、触媒を使用した場合、初期粘度が高くなってしまうため成型加工性が悪化したり、シール材として使用した場合に触媒が溶出されて人体に影響を及ぼす恐れが生じてしまう。
また、通常ポリウレタン系結束材組成物は、成形後に一定時間後キュアを行いポリウレタン樹脂をカットして製造される。その際に、ポリウレタン樹脂の硬度が高ければカッターの刃を痛めてしまうなどの問題も発生する。さらに、従来のポリウレタン系結束材組成物では、硬度発現までに多くの時間を要してしまうため、生産性が優れるものではなかった。【０００４】
また、オキシカルボン酸を含有するポリオール成分を使用したポリウレタン系の結束材組成物が提案されている（例えば、特許文献２参照）。しかし、当該発明はイソシアネート成分に脂肪族系イソシアネートを使用しているため、反応性が悪く生産性の低下を招くなどの問題が生じる。また、成形収縮が大きくハウジング（容器）との剥離を生じてしまう。さらには、脂肪族系イソシアネートを使用した場合は、イソシアネート成分が高粘度化してしまい、成形時に充填性が悪くなってしまう等の問題も生じる。【０００５】
【特許文献１】特開平２−１２７４１３号公報
【特許文献２】特開昭６３−３１９００７号公報
【発明の開示】
【発明が解決しようとする課題】
【０００６】
本発明は、前述の背景を踏まえてなされたものである。
そこで本発明は、成型加工性を維持したまま、生産性を向上させることが可能なポリウレタン系結束材組成物を提供することを目的とする。
【課題を解決するための手段】
【０００７】
本発明者らは、上記目的を達成するために鋭意検討を重ねた結果、ポリオール成分として、ヒマシ油脂肪酸（ｂ１）と、ヒマシ油及び／又はヒマシ油系変性ポリオール（ｂ２）が含有されている硬化剤を用い、イソシアネート成分としてジフェニルメタンジイソシア
ネート及び／又はカルボジイミド変性体含有ジフェニルメタンジイソシアネートからなる主剤を使用することによって、これらの上記課題解決の課題を解決することを見出した。
【０００８】
本発明の内容は、以下の通りである。
Ｉ．イソシアネート成分を含有する主剤（Ａ）と、ポリオール成分を含有する硬化剤（Ｂ）とからなる中空糸膜モジュールシール材用ポリウレタン樹脂形成性組成物において；
主剤（Ａ）が、ジフェニルメタンジイソシアネート及び／又はカルボジイミド変性体含有ジフェニルメタンジイソシアネート（ａ１）であり、
硬化剤（Ｂ）を構成するポリオール成分として、ヒマシ油脂肪酸（ｂ１）と、ヒマシ油及び／又はヒマシ油系変性ポリオール（ｂ２）が含有されており、（Ｂ）中の（ｂ１）の含有量が１．５〜６質量％であることを特徴とする中空糸膜モジュール用ポリウレタン樹脂形成性組成物。
ＩＩ．イソシアネート成分を含有する主剤（Ａ）と、ポリオール成分を含有する硬化剤（Ｂ）とからなる中空糸膜モジュールシール材用ポリウレタン樹脂形成性組成物において；主剤（Ａ）が、ジフェニルメタンジイソシアネート及び／又はカルボジイミド変性体含有ジフェニルメタンジイソシアネート（ａ１）と、活性水素含有化合物（ａ２）から得られるイソシアネート基末端プレポリマーであり、
硬化剤（Ｂ）を構成するポリオール成分として、ヒマシ油脂肪酸（ｂ１）と、ヒマシ油及び／又はヒマシ油系変性ポリオール（ｂ２）が含有されており、（Ｂ）中の（ｂ１）の含有量が１．５〜６質量％であることを特徴とする中空糸膜モジュール用ポリウレタン樹脂形成性組成物。
ＩＩＩ．触媒の添加なしに、主剤（Ａ）と硬化剤（Ｂ）を混合させて得られるポリウレタン樹脂の２時間後の２２７０ｃｍ−１におけるイソシアネート基基準吸光度と１５９６ｃｍ−１における芳香族二重結合基準吸光度比が０．２５以下であるＩ又はＩＩに記載の浄水器及び小型浄水器用及び医療用中空糸膜モジュール用ポリウレタン樹脂形成性組成物。ＩＶ．触媒の添加なしに、主剤（Ａ）と硬化剤（Ｂ）を混合させて得られるポリウレタン樹脂の１２時間後の２２７０ｃｍ−１におけるイソシアネート基基準吸光度と１５９６ｃｍ−１における芳香族二重結合基準吸光度比が０．２５以下であるＩ〜ＩＩＩのうちいずれかに記載の工業用浄水器用中空糸膜モジュール用ポリウレタン樹脂形成性組成物。
Ｖ．Ｉ〜ＩＶのうちいずれかに記載の中空糸膜モジュール用ポリウレタン樹脂形成性組成物の製造方法。
ＶＩ．Ｉ〜ＩＶのいずれかに記載のポリウレタン樹脂形成性組成物を硬化して得られる中空糸膜モジュール用のシール材。
ＶＩＩ．複数の中空糸膜の集束体の端部における中空糸膜相互の隙間が、ＶＩに記載のシール材により封止されてなる中空糸膜モジュール。
【発明の効果】
【０００９】
本発明のポリウレタン樹脂形成性組成物を使用することにより、成型加工性を維持したまま、生産性を向上することが可能であり、中空糸膜モジュール用結束材として適度の硬度を有するポリウレタン樹脂を得ることが可能となる。また、触媒を使用しなくても生産性を向上させることが可能となる。
【発明を実施するための最良の形態】
【００１０】
以下、本発明をさらに詳細に説明する。
＜ポリウレタン樹脂形成性組成物＞
本発明のポリウレタン樹脂形成性組成物は、イソシアネート成分を含有する主剤（Ａ）と、ポリオール成分を含有する硬化剤（Ｂ）とからなる。【００１１】
＜主剤（Ａ）＞
本発明の組成物の主剤（Ａ）は、イソシアネート成分としてジフェニルメタンジイソシアネート及び／又はカルボジイミド変性体含有ジフェニルメタンジイソシアネート（ａ１）、若しくは、（ａ１）を活性水素基含有化合物（ａ２）と反応させて得られるイソシアネート基末端プレポリマーである。なお、低温での貯蔵安定性を考慮すると、イソシアネート基末端プレポリマーであるほうが好ましい。【００１２】
［活性水素基含有化合物（ａ２）］
前記イソシアネート基末端プレポリマーを得るために使用される活性水素基含有化合物（ａ２）は、低分子ポリオール、ポリエーテル系ポリオール、ポリエステル系ポリオール、ポリラクトン系ポリオール、ポリオレフィン系ポリオール、ヒマシ油系ポリオールなどのポリオールを挙げることができ、これらは、単独でまたは２種以上を組み合わせて使用することができる。この中でも、ヒマシ油系ポリオールを使用した方が耐薬品性、溶出物が優れるので好ましい。【００１３】
「低分子ポリオール」としては、例えばエチレングリコール、ジエチレングリコール、プロピレングリコール、１，２−、１，３−または１，４−ブタンジオール、１，５−ペンタンジオール、３−メチル−１，５−ペンタンジオール、１，６−ヘキサングリコール、１，８−オクタンジオール、１，１０−デカンジオール、ネオペンチルグリコール、水添ビスフェノールＡなどの２価のポリオール（低分子グリコール）；例えばグリセリン、トリメチロールプロパン、ヘキサントリオール、ペンタエリスリトール、ソルビトール、シュークローズなどの３〜８価のポリオールが挙げられる。
低分子ポリオールの分子量は、通常５０〜２００とされる。【００１４】
「ポリエーテル系ポリオール」としては、上記低分子ポリオールを開始剤とし、これにアルキレンオキサイド（例えばエチレンオキサイド、プロピレンオキサイド、ブチレンオキサイド等の炭素数２〜８個のアルキレンオキサイド）を付加して得られる重合物が挙げられ、具体的には、ポリプロピレングリコール、ポリエチレングリコール、ＰＴＭＧ、およびエチレンオキサイドとプロピレンオキサイドの共重合物であるチップドエーテル等が挙げられる。ポリエーテル系ポリオールの分子量は、通常２００〜７０００とされ、好ましくは５００〜５０００とされる。分子量が５００〜５０００のポリエーテル系ポリオールを使用することにより、シール材の形成時（中空糸膜モジュールの製造時）の成形加工性に特に優れた組成物が得られる。【００１５】
「ポリエステル系ポリオール」としては、ポリカルボン酸（脂肪族飽和もしくは不飽和ポリカルボン酸、アゼライン酸、ドデカン酸、マレイン酸、フマル酸、イタコン酸、リシノール酸、２量化リノール酸および／または芳香族ポリカルボン酸、例えばフタル酸、イソフタル酸、テレフタル酸）と、ポリオール（上記低分子ポリオールおよび／またはポリエーテルポリオール）との縮合重合により得られるポリオールが挙げられる。ポリエステル系ポリオールの分子量は、通常２００〜５０００とされ、好ましくは５００〜３０００とされる。分子量が５００〜３０００のポリエステル系ポリオールを使用することにより、シール材の形成時（中空糸膜モジュールの製造時）の成形加工性に特に優れた組成物が得られる。【００１６】
「ポリラクトン系ポリオール」としては、グリコール類やトリオール類の重合開始剤に、ε−カプロラクトン、α−メチル−ε−カプロラクトン、ε−メチル−ε−カプロラクトン等、および／またはβ−メチル−δ−バレロラクトン等を、有機金属化合物、金属キレート化合物、脂肪酸金属アシル化合物等の触媒の存在下で、付加重合させて得られるポリオールが挙げられる。ポリラクトン系ポリオールの分子量は、通常２００〜５０００とされ、好ましくは５００〜３０００とされる。分子量が５００〜３０００のポリラクトン系ポリオールを使用することにより、シール材の形成時（中空糸膜モジュールの製造時）
の成形加工性に特に優れた組成物が得られる。【００１７】
「ポリオレフィン系ポリオール」としては、ポリブタジエン、又はブタジエンとスチレンもしくはアクリロニトリルとの共重合体の末端に水酸基を導入したポリブタジエン系ポリオールが挙げられる。【００１８】
「ヒマシ油系ポリオール」としては、ヒマシ油、ヒマシ油脂肪酸とポリオール（上記低分子ポリオール及び／又はポリエーテルポリオール）との反応により得られる線状または分岐状ポリエステル、例えばヒマシ油脂肪酸のジグリセライド、モノグリセライド、ヒマシ油脂肪酸とトリメチロールアルカンとのモノ、ジ、またはトリエステル、ヒマシ油脂肪酸とポリプロピレングリコールとのモノ、ジ、またはトリエステル等が挙げられる。
ここに、「ヒマシ油」の主成分は、リシノール酸のトリグリセライドであり、「ヒマシ油」には水素添加ヒマシ油が含まれる。
また、「ヒマシ油脂肪酸」の主成分はリシノール酸であり、「ヒマシ油脂肪酸」には、水素添加ヒマシ油脂肪酸が含まれる。
また、「トリメチロールアルカン」としては、例えばトリメチロールメタン、トリメチロールエタン、トリメチロールプロパン、トリメチロールブタン、トリメチロールペンタン、トリメチロールヘキサン、トリメチロールヘプタン、トリメチロールオクタン、トリメチロールノナン及びトリメチロールデカンを挙げることができる。
ヒマシ油又はヒマシ油系変性ポリオールの数平均分子量は４００〜３０００であることが好ましく、更に好ましくは５００〜２５００とされる。数平均分子量が４００〜３０００のヒマシ油系変性ポリオール（ｂ２）を使用して得られる組成物によれば、シール材に要求される物性（特に機械的特性）が良好な硬化樹脂を形成することができる。【００１９】
その他、末端にカルボキシル基および／またはＯＨ基を有するポリエステルにアルキレンオキサイド、例えばエチレンオキサイド、プロピレンオキサイド等を付加反応させて得られるポリエーテルエステルポリオールも挙げられる。【００２０】
イソシアネート基末端プレポリマーのイソシアネート基含有量は、通常１２〜２７質量％とされ、好ましくは１４〜２５質量％、更に好ましくは１５〜２３質量％とされる。イソシアネート基含有量が１２〜２７質量％であるイソシアネート基末端プレポリマーを使用することにより、シール材の形成時（中空糸膜モジュールの製造時）の成形加工性に特に優れた組成物が得られ、成形不良を生じることなく中空糸膜モジュールを製造することができる。【００２１】
＜硬化剤（Ｂ）＞
本発明の組成物の硬化剤（Ｂ）は、ポリオール成分として、ヒマシ油脂肪酸（ｂ１）と、ヒマシ油及び／又はヒマシ油系変性ポリオール（ｂ２）を含有する。【００２２】
［ヒマシ油脂肪酸（ｂ１）］
ヒマシ油脂肪酸（ｂ１）とは、ヒマシ油をケン化分解して得られる脂肪酸で、リシノール酸を主成分として、オレイン酸やリノール酸が含まれる。【００２３】
また、該ヒマシ油脂肪酸（ｂ１）の配合量は、硬化剤（Ｂ）に対して１．５〜６質量％の範囲が好ましい。硬化剤（Ｂ）中の（ｂ１）の割合が１．５質量％未満だと、生産性向上の効果が不十分となってしまう。また、硬化剤（Ｂ）中の（ｂ１）の割合が６質量％より多いと、ヒマシ油脂肪酸が分子内脱水を起こし、発生した水により得られるポリウレタン樹脂が発泡を起こしてしまう等の弊害が生じてしまう。シール材が発泡を起こしていると、中空糸との接着性が低下したり、発泡部分から液が漏れたり、シール材として所定の性能が得られないといった問題を起こしてしまう。
また、ヒマシ油脂肪酸（ｂ１）の配合量は、特に硬化剤（Ｂ）に対して２〜５質量％の範囲がより好ましい。この範囲の添加量で使用することにより、製造時のポリウレタン樹脂の初期反応率が大幅に向上し、ポリウレタン樹脂をカットするまでの時間が短くなるため生産性が向上する結果となる。【００２４】
［ヒマシ油、ヒマシ油系変性ポリオール（ｂ２）］
（ｂ２）としては、ヒマシ油、ヒマシ油脂肪酸とポリオール（上記低分子ポリオール及び／又はポリエーテルポリオール）との反応により得られる線状または分岐状ポリエステル、例えばヒマシ油脂肪酸のジグリセライド、モノグリセライド、ヒマシ油脂肪酸とトリメチロールアルカンとのモノ、ジ、またはトリエステル、ヒマシ油脂肪酸とポリプロピレングリコールとのモノ、ジ、またはトリエステル等が挙げられる。
ここに、「ヒマシ油」の主成分は、リシノール酸のトリグリセライドであり、「ヒマシ油」には水素添加ヒマシ油が含まれる。
また、「ヒマシ油脂肪酸」の主成分はリシノール酸であり、「ヒマシ油脂肪酸」には、水素添加ヒマシ油脂肪酸が含まれる。
また、「トリメチロールアルカン」としては、例えばトリメチロールメタン、トリメチロールエタン、トリメチロールプロパン、トリメチロールブタン、トリメチロールペンタン、トリメチロールヘキサン、トリメチロールヘプタン、トリメチロールオクタン、トリメチロールノナン及びトリメチロールデカンを挙げることができる。【００２５】
ヒマシ油又はヒマシ油系変性ポリオールの数平均分子量は４００〜３０００であることが好ましく、更に好ましくは５００〜２５００とされる。数平均分子量が４００〜３０００のヒマシ油系変性ポリオール（ｂ２）を使用して得られる組成物によれば、シール材に要求される物性（特に機械的特性）が良好な硬化樹脂を形成することができる。【００２６】
ヒマシ油又はヒマシ油系変性ポリオール（ｂ２）の平均水酸基価は２０〜３００ｍｇＫＯＨ／ｇであることが好ましく、更に好ましくは４０〜２５０ｍｇＫＯＨ／ｇとされる。
平均水酸基価が２０〜３００ｍｇＫＯＨ／ｇのヒマシ油系変性ポリオール（ｂ２）を使用して得られる組成物によれば、シール材に要求される物性（特に機械的特性）が良好な硬化樹脂を形成することができる。
中でも、平均水酸基価が２０〜３００ｍｇＫＯＨ／ｇのヒマシ油系変性ポリオール（ｂ２）を使用して得られる組成物によれば、シール材に要求される物性が良好な硬化樹脂を形成することができ、しかも、シール材の生産性、延いては、中空糸膜モジュール（濾過装置）の生産性の向上も図ることができる。【００２７】
硬化剤（Ｂ）には、ヒマシ油脂肪酸（ｂ１）、ヒマシ油系ポリオール（ｂ２）の他にその他の活性水素含有化合物を使用しても良い。
その他活性水素含有化合物としては、前記活性水素化合物（ａ２）や水酸基含有アミン系化合物（ｂ３）が挙げられる。【００２８】
水酸基含有アミン系化合物（ｂ３）としては、低分子ポリアミンや低分子アミノアルコール（例えば、アミノ化合物のオキシアルキル化誘導体である、Ｎ，Ｎ，Ｎ´，Ｎ´−テトラキス［２−ヒドロキシプロピル］エチレンジアミン、Ｎ，Ｎ，Ｎ´，Ｎ´−テトラキス［２−ヒドロキシエチル］エチレンジアミン等の、エチレンジアミン等のアミノ化合物のプロピレンオキサイドもしくはエチレンオキサイド付加物、モノ、ジおよびトリエタノールアミン、Ｎ−メチル−Ｎ，Ｎ´−ジエタノールアミン等）等といったアミン系化合物も挙げることができる。この中でも好ましいのは、エチレンジアミン等のアミノ化合物のプロピレンオキサイドもしくはエチレンオキサイド付加物であり、最も好ましいのは、Ｎ，Ｎ，Ｎ´，Ｎ´−テトラキス［２−ヒドロキシプロピル］エチレンジアミンである。Ｎ，Ｎ，Ｎ´，Ｎ´−テトラキス［２−ヒドロキシプロピル］エチレンジアミンを使用する
ことにより、成型時の加工性向上、溶出物の低下等に効果を奏する。【００２９】
また、該水酸基含有アミン系化合物（ｂ３）を使用する場合の配合量は、硬化剤（Ｂ）の固形分１００質量％に対して１〜３０質量％の範囲が好ましく、なかでも５〜２５質量％の範囲が特に好ましい。硬化剤（Ｂ）中の（ｂ３）の割合が１質量％未満だと、水酸基含有アミン系化合物（ｂ３）の効果を得られず、３０質量％を超えると反応性が高くなりすぎ作業性が悪くなり充填性が損なわれたり、得られるシール材の硬度が高くなりすぎるといった問題が生じてしまう。【００３０】
＜主剤（Ａ）と硬化剤（Ｂ）の混合割合＞
本発明の組成物において、主剤（Ａ）と硬化剤（Ｂ）の混合割合としては、主剤（Ａ）を構成するイソシアネート成分の有するイソシアネート基と、硬化剤（Ｂ）を構成するポリオール成分の有する活性水素基とのモル比（イソシアネート基／活性水素基）が０．８〜１．６となるような割合であることが好ましく、更に好ましくは０．９〜１．２となるような割合、特に好ましくは１．０〜１．１となるような割合とされる。このような混合割合で得られる組成物によれば、耐久性に優れ、水中への溶出物の量がきわめて少ない硬化樹脂（シール材）を形成することができる。【００３１】
なお、本発明の組成物には、公知のウレタン化触媒が含有されていてもよい。
「ウレタン化触媒」としては、有機スズ化合物などの金属化合物系触媒；トリエチレンジアミン（ＴＥＤＡ）、テトラメチルヘキサメチレンジアミン（ＴＭＨＭＤＡ）、ペンタメチルジエチレントリアミン（ＰＭＤＥＴＡ）、ジメチルシクロヘキシルアミン（ＤＭＣＨＡ）、ビスジメチルアミノエチルエーテル（ＢＤＭＡＥＡ）などの３級アミン触媒等を挙げることができる。ただし、前記水酸基含有アミン化合物（ｂ３）のような主ポリオールとして使用できるものは本発明での触媒からは除くものとする。【００３２】
＜シール材及び中空糸膜モジュール＞
本発明のシール材は、本発明の組成物を硬化することにより得られる。
具体的には、主剤（Ａ）と硬化剤（Ｂ）とからなる本発明の組成物を室温下に調整し、０℃〜１００℃、好ましくは３０℃〜８０℃、更に好ましくは３０℃〜６０℃の温度条件下に、主剤（Ａ）を構成するイソシアネート成分と、硬化剤（Ｂ）を構成するポリオール成分とを反応・硬化させることにより好適に形成することができる。
なお、ゲル化時間の短縮化や組成物の粘度低下を図る目的で、必要に応じて、混合前に、主剤（Ａ）及び硬化剤（Ｂ）の各々を、３０〜６０℃に加温してもよい。【００３３】
本発明の中空糸膜モジュールは、複数の中空糸膜の集束体端部における中空糸膜相互の隙間を本発明の組成物により封止し、当該組成物を硬化させて本発明のシール材を形成し（これにより、当該シール材によって中空糸膜相互の隙間が封止される）、当該集束体をハウジング内に収容することにより製造することができる。
本発明の中空糸膜モジュール（中空糸膜型濾過装置）の具体的構造としては、特開平１１−５０２３号公報に記載の構造を挙げることができるが、これに限定されるものではない。
【実施例】
【００３４】
以下に実施例および比較例を挙げて、本発明をさらに具体的に説明する。但し、本発明はこれらの例によってなんら限定して解釈されるものではない。【００３５】
〔製造例１：主剤（Ａ）の製造〕
温度計、攪拌機、窒素シール管、冷却管を備えた２Ｌサイズの４つ口フラスコの内部を
窒素置換した。これに、ＭＤＩ−１を１９８ｇと、ＭＤＩ−２を５０５ｇとを仕込み、液の昇温及び攪拌を開始した。液温度が５０℃に達したところで、下記のポリオール１を２９６ｇを添加し、窒素雰囲気下、７０℃で３時間にわたり攪拌混合することによって反応させて、主剤（Ａ）を構成するイソシアネート基末端プレポリマーを得た。以下、これを「主剤（Ａ−１）」という。主剤（Ａ−１）のイソシアネート基含有量は２０．０質量％、２５℃における粘度は３５０ｍＰａ・ｓであった。【００３６】
〔製造例２：主剤（Ａ）の製造〕
温度計、攪拌機、窒素シール管、冷却管を備えた２Ｌサイズの４つ口フラスコの内部を窒素置換した。これに、ＭＤＩ−１を１３５ｇと、ＭＤＩ−２を６１２ｇとを仕込み、液の昇温及び攪拌を開始した。液温度が５０℃に達したところで、下記のポリオール２を２５３ｇを添加し、窒素雰囲気下、７０℃で３時間にわたり攪拌混合することによって反応させて、主剤（Ａ）を構成するイソシアネート基末端プレポリマーを得た。以下、これを「主剤（Ａ−２）」という。主剤（Ａ−２）のイソシアネート基含有量は１９．０質量％、２５℃における粘度は１７００ｍＰａ・ｓであった。【００３７】
〔製造例３：主剤（Ａ）の製造〕
ＭＤＩ−２をそのまま主剤として使用した。以下、これを「主剤（Ａ−３）」という。主剤（Ａ−３）のイソシアネート基含有量は２８．６％質量％、２５℃における粘度は  
５０ｍＰａ・ｓであった。【００３８】
〔硬化剤（Ｂ）の調整〕
ヒマシ油脂肪酸（ｂ１）と、ヒマシ油及び／又はヒマシ油系変性ポリオール（ｂ２）と、水酸基含有アミン系化合物（ｂ３）を、表１〜４に記載する配合比に従って混合して、硬化剤（Ｂ）を準備した。以下、これを「硬化剤（Ｂ−１）〜（Ｂ−２９）」とする。【００３９】
【表１】
2009037826.tif 000002
【００４０】
【表２】
2009037826.tif 000003
【００４１】
【表３】
2009037826.tif 000004
【００４２】
【表４】
2009037826.tif 000005
【００４３】
上記の主剤、硬化剤を得るために使用した原料は下記のとおりである。【００４４】
（主剤用原料）
ＭＤＩ−１：４，４′−ジフェニルメタンジイソシアネート、ＮＣＯ含有量＝３３．６％「ミリオネートＭＴ（商品名）」（日本ポリウレタン工業（株）製）
ＭＤＩ−２：４，４′−ジフェニルメタンジイソシアネートのカルボジイミド変性体、イソシアネート基含有量＝２８．６％「ミリオネートＭＴＬ−Ｃ（商品名）」（日本ポリウレタン工業（株）製
Ｃ−ＨＸ：商品名「コロネートＨＸ」（日本ポリウレタン工業(株)製）、脂肪族イソシア
ネート（ヘキサメチレンジイソシアネート）三量体含有量９９．０質量％、ヘキサメチレンジイソシアネート単量体含有量１．０質量％以下、ＮＣＯ含有量２１．１質量％
ヒマシ油脂肪酸１：商品名「ＣＯ−ＦＡ」（伊藤製油（株）製）、
ポリオール１：「＃１９４５Ｕ（商品名）」（伊藤製油（株）製）、平均官能基数＝２．０、水酸基価＝５０ｍｇＫＯＨ／ｇ
ポリオール２：「ＵＲＩＣ  Ｈ−３０（商品名）」（伊藤製油（株）製）、平均官能基数＝２．７、水酸基価＝１６０ｍｇＫＯＨ／ｇ
ポリオール３：「＃１２９６Ｘ（商品名）」（伊藤製油（株）製）、公称平均官能基数＝３、水酸基価＝２６７ＫＯＨｍｇ／ｇ、リシノール酸とトリメチロールプロパンとのエルテル化合物
水酸基含有アミン系化合物１：Ｎ，Ｎ，Ｎ´，Ｎ´−テトラキス［２−ヒドロキシプロピル］エチレンジアミン【００４５】
ここで、公称平均官能基数とはポリオールの製造メーカーがカタログ等に記載している値、又はポリオールを得る際に用いられる開始剤の官能基数をいう。【００４６】
［ポリウレタン樹脂形成性組成物のＭＶ−１値及びポットライフ］
実施例１〜１４、比較例１〜１５に係るポリウレタン樹脂形成性組成物（主剤と硬化剤との合計＝１００ｇ、液温：医療用又は小型浄水起用は４５℃、工業用浄水器は２５℃）の各々を、減圧脱泡（１０〜２０ｋＰａで３分間）した後、２５℃雰囲気下で、回転粘度計（Ｂ型、４号ローター）を用いて粘度上昇を追跡し、表５〜７の混合比で主剤と硬化剤との混合を開始した時点から、１分後の混合粘度をＭＶ−１（ｍＰａ・ｓ）組成物の粘度が５００００ｍＰａ・ｓに到達するまでの時間をポットライフ(秒）とした。結果を表５
〜７に記載する。【００４７】
〔硬度測定〕
実施例１〜１４および比較例１〜１５に係るシール材用ポリウレタン樹脂形成性組成物の各々を、減圧脱泡（１０〜２０ｋＰａで３分間）した後、表５〜７記載の配合比で撹拌混合し、そのうち１００ｇをポリプロピレン製のカップに仕込んだ。これを４５℃で３日間静置キュアした後に脱型し、硬化物（硬化樹脂）を得た。得られた硬化物の各々について、２５℃の温度条件下で、測定瞬間から１０秒後のＪＩＳ−Ｄ硬度を測定した。また、硬化時間測定結果を表５〜７に示す。【００４８】
〔小型浄水器及び医療用中空糸膜モジュールの製造方法〕
実施例１〜１０および比較例１〜９に係るポリウレタン樹脂形成性組成物を表５〜７記載の配合比で混合攪拌した後、カートリッジケース（内径４２ｍｍ、ポリカーボネート製）に注型し、ポリスルホン中空糸膜約１万本を束ねた集束体の両端部における中空糸膜相互の隙間；および当該集束体が挿入された上記カートリッジケースと当該集束体との間を、遠心接着によりシールし、これを２５℃雰囲気下で１晩静置した。その後、得られた中空糸膜モジュールの発泡状態、充填性の状態を確認した。結果を表５〜７に記載する。【００４９】
〔工業用浄水器用中空糸モジュールの製造方法〕
実施例１１〜１４および比較例１０〜１５に係るポリウレタン樹脂形成性組成物を表５〜７記載の配合比で混合攪拌した後、ポリスルホン中空糸９０００本を束ねた集束体の両端部における中空糸膜相互間、および集束体を挿入したカートリッジケース（内径１５．４ｃｍ、ＰＶＣ製）と集束体との間を、９０分、３５℃の遠心接着によりシールした。これを２５℃雰囲気下で１週間静置した後、さらに、このカートリッジケースをハウジング内にシール材を介して着脱自在に収納して、濾過装置として、中空糸型膜モジュールを形成した。その後、得られた中空糸膜モジュールの発泡状態、充填性の状態を確認した。結果を表５〜７に記載する。【００５０】
〔吸光度比〕
実施例１〜１４および比較例１〜１５に係るシール材用ポリウレタン樹脂形成性組成物の各々を、減圧脱泡（１０〜２０ｋＰａで３分間）した後、表５〜７記載の配合比で撹拌混合し、そのうち３０ｇをポリプロピレン製のカップに仕込んだ。その後、所定条件（医療用又は小型浄水器用：５０℃×２時間、工業用浄水器用：２５℃×１２時間）で養生させた後、硬化物の表層から約１ｍｍの部分を切り出し、ＡＴＲ法によりＩＲ測定を行った（ＩＲ機器名：Ａｖａｔａｒ３６０（ＴｈｅｒｍｏＦｉｓｈｅｒ社製）、ＡＴＲ機器名：ＤｕｒａＳｃｏｐｅ（スミスディテクション社製））。
得られたＩＲチャートから、２２７０ｃｍ−１におけるイソシアネート基基準吸光度（ピーク高さ）と１５９６ｃｍ−１における芳香族二重結合基準吸光度（ピーク高さ）比を算出して吸光度比とした。この数値が低いものほど、残存イソシアネート基が少なく反応が進んでいることを示す。結果を表５〜７に記載する。
【００５１】
【表５】
2009037826.tif 000006
【００５２】
【表６】
2009037826.tif 000007
【００５３】
【表７】
2009037826.tif 000008
【００５４】
〔発泡状態の評価方法〕
得られた中空糸膜モジュールを観察し、シール材に泡の存在が認められないものを合格（○）、一つでもあれば不合格（×）。
【００５５】
〔充填性の評価方法〕
モジュール端面を切断、中空糸断面を確認し、ケース内部に水を充填した。ケースとの剥離及び中空糸間に樹脂未充填部分があれば水がリークする。リークが無ければ合格（○）、リークが発生すると不合格（×）。
【産業上の利用可能性】
【００５６】
本発明のポリウレタン樹脂形成性組成物の硬化物（シール材）は、前述のとおり、多くの優れた性能、とりわけ優れた低溶出物性を有する。従って、医療用、工業用分離装置を構成する中空糸膜モジュール（中空糸膜型濾過装置）用のシール材（結束材）として使用することができ、特に大型の中空糸膜モジュール用のシール材として好適に使用することができる。ここに、医療用、工業用分離装置としては、具体的には、血漿分離器、人工肺、人工腎臓、人工肝臓、家庭用・工業用水処理装置等が挙げられる。
【国際調査報告】
2009037826.tif 000009
2009037826.tif 000010
2009037826.tif 000011
2009037826.tif 000012